Brevet FR2259801A1 — publié le 19750829

La présente invention a pour objet un nouveau matériau de construction essentiellement caractérisé par la combinaison dlun noyau en matières cellulosiques végétales agglomérées et ignifugées, pris entre deux panneaux extérieurs incombustibles en bois ignifugé, en céramique, en ardoise naturelle, es métal mince ou matériaux analogues, auxquels ce noyau est lié, sur ses deux faces, par uh ciment plastique moulable à durcissement rapide, de forte adhérence, indifférent aux températures extrtmes, aux acides et meme aux solutions de soude, et doté d'une grande résistance électrique superficielle. Les panneaux ou objets de toute taille et de toute forme moulés en respectant la structure ci-dessus, offrent: 1. une grande résistance mécanique; 2. une stabilité dimensionnelle absolue; 3. une indifférence avantageuse à la chaleur et à la flamme; 4. une indifférence extrême aux agents dissolvants tels que lacé- tone et les acétates, les acides sulfurique, nitrique, chlorhy drique ou acétique, l'alcool éthylique, l'essence, l'ammoniaque, le tétrachlorure de carbone ou les solutions de soude; 5. une étanchéité complète à l'eau. À titre d'exemple non limitatif, on va décrire ci-dessous une variant te constructive dun panneau plan fabriqué selon la présente inven tion, étant entendu que la stature de base peut, comme on la dit, servir à fabriquer des objets non plans. Le dessin annexé concrétise schématiquement la description qui va suivre. Il montre en coupe transversale le panneau ci-dessus évoqué. Le noyau I de ce panneau est constitué par un aggloméré fortement comprimé de déchets cellulosiques végétaux ignifugés et rapidement séchés par évaporation naturelle jusqu'à durcissement complet. L'agglomération est obtenue à l'aide de matériaux synthétiques traditionnels. Le noyau i est pris en "sandwich" entre deux panneaux extérieurs minces 2 et 21, auxquels il est fortement lié jusqu'à solidarité absolue par deux couches 3 et 3t de la composition qui va etre spécifiée cidessous. Ce liant combine une résine polyester non saturée, un gélifiant, un catalyseur, un accélérateur et un ingrédient spécial appelé à fournir la résistance mécanique du produit finalement obtenu. Voici un exemple optimum de la formule de ce liant: a) Stockés à l'état liquide: 1 kg de résine polyester non saturée, 40 gr de gélifiant (silice colloadale), 60 gr d'accélérateur, comprenant 3% de diéthylaniline et 95% de diméthylphtalate. b) Stockés à l'état pulvéruient: env. 100 gr de catalyseur, qui est du type peroxyde de benzoyle à 20% dans une charge inerte de talc, 2 kgs de silex broyé entre 5 et 100 pi. Au moment de l'application, deux parties de la poudre de silex mélan gée-au catalyseur sont mélangées avec une partie de la résine liquide elle-même mélangée à l'accélérateur dè durcissement et au gélifiant. La poussée moléculaire centrifuge exothermique créée par la polymé risation de la résine force les grains de silex broyé à pénétrer dans les porosités du moyau 1 et des panneaux a et Bo Ces panneaux extérieurs 2 et 2t peuvent entre, on l'a dit, soit en un bois dur ignifugé, soit en une cotte de lamelles fines d'ardoise na turelle, soit en céramique mince, & ., soit en toute autre matière incombustible organique ou minérale connue en soi, de façon à se combiner avec les couches du liant et le noyau ignifugé en un corps inventif certain, objet du présent brevet. Les applications de ce nouveau matériau sont- très nombreuses: pan neaux fixes ou mobiles de toutes dimensions, plans, courbes ou gau ches, éléments de constructions étanches, escaliers, coques de ba teaux, ces dernières étant moulées selon des profils dessinés à cet effet, et dont l'étanchéité rigoureuse exigée provient de la combi naison des panneaux extérieurs et du joyau central liés par les cou ches du liant plastique spécifié. R$VENDICATIONS. 1. Matériau de construction caractérise par la combinaison d'un noyau en matières cellulosiques agglomérées et ignifugées, et de deux panneaux extérieurs incombustibles, ces panneaux étant rendus solidaires du noyau par un liant intermédiaire de forte adhérence à durcissement rapide, pratiquement indifférent aux températures extrêmes et aux solvants. 2. Matériau selon 1, caractérisé en ce que le liant combine un support mécanique et un catalyseur pulvérulents d'une part, une résine polyester non saturée, un accélérateur de durcissement et un gélifiant stockés à l'état liquide d'autre part. 3. Matériau selon 1 et 2 caractérisé en ce que le support mécanique pulvérulent est une poussière de silex broyé entre 5 et 100 u. 4. Matériau selon 1, 2 et 3, caractérisé en ce que le catalyseur est un peroxyde de benzoyle a 20% dans une charte inerte de talc. 5. Matériau selon 1, 2, 5 et 4, caractérisé en ce zigue le gélifiant est une silex ce collïdale. 6. Matériau selon 1, 2, 3, 4 et 5, caractérisé en ce sue 11 accélérateur de durcissement est composé de 5% de diéthylaniline et de 95% de dlméthylphtalate. -7. Matériau selon I, 2, 3, 4, 5 et 6, caractérisé en ce aue deux parties de la poudre de silex et du catalyseur sont mélangées, au manent de l'application, avec une partie du mélange de la résine liquide, de l'accélérateur et du gélifiant. 8. Matériau selon 1, 2, 3, 4, 5, 6 et 7, caractérisé en ce aue la polymérisa- tion de la résine force les airains de silex dams les nazis voisines du noyau et des panneaux extérieurs, conférant au produit résultant une solidarité mécanique homogène absolue, en meme temps qu'unie incombustibilité superficielle et à eoeur.